(57)【要約】  電気的に加熱可能な鏡はクリアなソーダ石灰ガラス板を含み、その表面側の一つの上を銀ベースの反射層で被覆され、他の表面側を２５〜９０Ｗ／ｍ２を散逸するのに適応された電導層により被覆されている。【特許請求の範囲】
【請求項１】
電気的に加熱可能な鏡であって、それが銀ベース反射層とこの銀ベースの反射層を保護するトップコート塗料層により表面側の一つを被覆されたクリアなソーダ石灰ガラス板の板ガラス構造を含むものにおいて、その構造がその他方の表面側上を２５〜９０Ｗ／ｍ２を散逸するように適応された電導層により被覆されていることを特徴とする鏡。
【請求項２】
銀ベースの反射層とこの銀ベースの反射層を保護するトップコート塗料層により表面側の一つを被覆されたクリアなソーダ石灰ガラス板から本質的になる請求項１に記載の鏡において、ガラス板が他方の表面側を電導層により被覆されていることを特徴とする鏡。
【請求項３】
電導層が周辺雰囲気と直接接触する露出層であることを特徴とする請求項１及び２のいずれか一つに記載の鏡。
【請求項４】
標準光源Ｄ６５下に測定され、１０°の立体角でかつ４ｍｍの鏡厚に対して観察されたとき、８５〜９３％の光反射率を示すことを特徴とする請求項１から３のいずれか一つに記載の鏡。
【請求項５】
７９〜８５％の光反射率を示すことを特徴とする請求項４に記載の鏡。
【請求項６】
電導層が硬質の化学的かつ機械的に抵抗性のある層であることを特徴とする請求項１から５のいずれか一つに記載の鏡。
【請求項７】
硬質電導層が、５００〜７５０℃の温度でガラス表面上に付着された熱分解層であることを特徴とする請求項６に記載の鏡。
【請求項８】
硬質電導層が化学蒸着（ＣＶＤ）層であることを特徴とする請求項７に記載の鏡。
【請求項９】
硬質電導層が、Ｆ及び／またはＳｂでドーピングされたＳｎＯ２層から本質的になることを特徴とする請求項８に記載の鏡。
【請求項１０】
電導層が２５０〜５００ｎｍの厚さを持つことを特徴とする請求項６から９のいずれか一つに記載の鏡。
【請求項１１】
電導層で被覆されたガラス板を構成するガラスが、標準光源Ｄ６５下に測定され、１０°の立体角内でかつ４ｍｍのガラス厚に対して観察されたとき、８９．０〜９１．０％の光透過率Ｔｖを示すことを特徴とする請求項１から１０のいずれか一つに記載の鏡。
【請求項１２】
電導層で被覆されたガラス板を構成するガラスが、光の透過に無彩色を示すことを特徴とする請求項１から１１のいずれか一つに記載の鏡。
【請求項１３】
電導層で被覆されたガラス板を構成するガラスが、標準光源Ｄ６５下に測定され、１０°の立体角内でかつ４ｍｍのガラス厚に対して観察されたとき、光透過において次の色特性：
・  ９４．０＜Ｌ＊＜９５．０
・  −１．５＜ａ＊＜−０．３
・    ０．０＜ｂ＊＜０．５
を示すことを特徴とする請求項１２に記載の鏡。
【請求項１４】
標準光源Ｄ６５下に測定され、１０°の立体角内でかつ４ｍｍの鏡厚に対し観察されたとき、光反射で次の色特性：
・  ９１．０＜Ｌ＊＜９５．０
・  −２．５＜ａ＊＜−０．５
・    ４．０＜ｂ＊＜７．０
を示すことを特徴とする請求項１から１３のいずれか一つに記載の鏡。
【請求項１５】
１〜７％の色純度を持つことを特徴とする請求項１４に記載の鏡。
【請求項１６】
１０°の立体角内で観察されたとき、０．１〜１．５％の拡散反射率（Ｒｖｄ）を持つことを特徴とする請求項１から１５のいずれか一つに記載の鏡。
【請求項１７】
電導層が２０〜４０ｎｍの全表面粗さを持つことを特徴とする請求項１から１６のいずれか一つに記載の鏡。
【請求項１８】
電導層が５〜２０Ω／□の表面電気抵抗率を持つことを特徴とする請求項１から１７のいずれか一つに記載の鏡。
【請求項１９】
電導層が１３〜１７Ω／□の表面電気抵抗率を持つことを特徴とする請求項１から１８のいずれか一つに記載の鏡。
【請求項２０】
下塗り層が電導層とガラス表面の間に挿入されていることを特徴とする請求項１から１９のいずれか一つに記載の鏡。
【請求項２１】
電導層が機械的に研磨されることを特徴とする請求項１から２０のいずれか一つに記載の鏡。
【請求項２２】
加熱可能な層の二つの対向境界領域間に５〜６０Ｖ、好ましくは２０〜３０Ｖの電圧を付与することにより周辺雰囲気温度を少なくとも２℃越えるように鏡の露出表面を加熱するように適応された電気的に加熱可能な層を露出表面側に持つことを特徴とする防曇鏡。
【請求項２３】
電気的に加熱可能な層が２５〜９０Ｗ／ｍ２の表面電力を散逸するように適応されていることを特徴とする請求項２２に記載の防曇鏡。
【請求項２４】
浴室内で使用されることを特徴とする請求項２２及び２３のいずれか一つに記載の防曇鏡。
【発明の詳細な説明】
【技術分野】
【０００１】
本発明は加熱可能な鏡、特に一方の側を銀被覆されかつ他方の側に電導性被覆を持つ板ガラス構造を含む加熱可能な鏡、並びに同じ構造を含む防曇鏡に関する。
【背景技術】
【０００２】
既知の加熱可能な鏡は、塗料被覆により保護されることができる銀反射層の上に、鏡の後側に付着された伝導要素、金属ワイヤー格子または電導層を含む。伝導要素は流れる電流により発生されるジュール効果により加熱されることができる。更なる絶縁塗料または層は一般的に伝導要素を保護する。これに代えて、内部電導層が外側から絶縁された二枚またはそれ以上のガラス板の積層構造から作られた加熱可能な鏡も同様に既知である。かかる既知の加熱可能な鏡はガラスの比較的不十分な熱伝導性に起因する熱慣性の不利を免れない。
【発明の開示】
【０００３】
第一態様によれば、本発明は、請求項１に規定される、電気的に加熱可能な鏡を提供する。
【０００４】
第二態様によれば、本発明は、請求項２２に規定される、露出された表面上に電気的に加熱可能な層を持つ防曇鏡を提供する。
【０００５】
従属請求項は本発明の更なる好適実施態様を規定する。
【０００６】
本発明は次の利点の一つまたはそれ以上を提供することができる：
・  伝統的な鏡のような単一ガラス板のみを含む、既知の加熱可能な鏡よりも簡単かつ安価な構造；
・  同じ加熱効果を達成するためのより低い電圧及び電力条件；
・  絶縁された伝導要素による安全な挙動。
【０００７】
本発明による加熱可能な鏡はソーダ石灰ガラス板に基づく板ガラス構造を含む。ソーダ石灰ガラス板は、重量％で表して次の組成を持つ１．０から６．０ｍｍ厚のガラス板を意味している：
ＳｉＯ２                    ６０〜７５％、
Ｎａ２Ｏ                    １０〜２０％、
ＣａＯ                        ０〜１６％、
Ｋ２Ｏ                        ０〜１０％、
ＭｇＯ                        ０〜１０％、
Ａｌ２Ｏ３                    ０〜  ５％、
ＢａＯ                        ０〜  ２％、
但し、アルカリ土類酸化物（ＢａＯ＋ＣａＯ＋ＭｇＯ）が合計して１０〜２０％、
アルカリ酸化物（Ｎａ２Ｏ＋Ｋ２Ｏ）が合計して１０〜２０％の二つの更なる条件を持つ。
【０００８】
ガラス中に着色剤（Ｆｅ２Ｏ３，ＣｏＯ，Ｎｄ２Ｏ３‐‐‐‐‐）、レドックス成分（ＮａＮＯ３，Ｎａ２ＳＯ４，コークス‐‐‐‐‐）等のような微量添加物を同様に極めて非常に少ない割合で存在させてもよい。
【０００９】
好ましくは、本発明による鏡のために使用されるクリアなソーダ石灰ガラス板は、標準光源Ｄ６５（平均昼光を表すためにＣ．Ｉ．Ｅ．“Ｃｏｍｍｉｓｓｉｏｎ  Ｉｎｔｅｎａｔｉｏｎａｌｅ  ｄｅ  ｌ’Ｅｃｌａｉｒａｇｅ”により規格化された）下に測定され、１０°の立体角内でかつ４ｍｍのガラス厚に対して観察されたとき、８９．０〜９１．０％の可視光の透過率（ｔｒａｎｓｍｉｓｓｉｏｎ  ｃｏｅｆｆｉｃｉｅｎｔ  ｏｆ  ｖｉｓｉｂｌｅ  ｌｉｇｈｔ）Ｔｖを示す。より好ましくは、そのクリアな（ｃｌｅａｒ）ガラス板は光の透過に無彩色を示す。最も好ましいのは、標準光源Ｄ６５下に測定され、１０°の立体角内でかつ４ｍｍのガラス厚に対し観察されたとき、光透過において次の色特性を示すクリアなガラス板である：
・  ９４．０＜Ｌ＊＜９５．０
・  −１．５＜ａ＊＜−０．３
・    ０．０＜ｂ＊＜０．５
【００１０】
色はここではＣ．Ｉ．Ｅ．の標準Ｌ＊，ａ＊，ｂ＊系により表される。
【００１１】
本発明による鏡はその表面側の一つの上を銀ベースの反射層により被覆される。その層は市場で見出されることができる汎用用途の鏡上に見出されるものと同じである。ガラスがいわゆる“フロート法”により作られた場合、銀層は溶融錫浴と接触しているガラスの側に付着されることが好ましい。
【００１２】
その銀ベースの反射層は少なくとも一つの保護塗料によりトップコートされる。好ましくは、塗料は鉛を含まない。
【００１３】
本発明によれば、鏡の板ガラス構造はその反射層に対向する側を２５〜９０Ｗ／ｍ２を散逸するように適応された電導層により被覆される。
【００１４】
本発明による鏡の板ガラス構造の他に、例えばワニスまたはラッカー層、透明プラスチック板及び如何なる形式及び組成の他のクリアなガラス板のような他の要素を存在させることができる。好ましくは、本発明による鏡は如何なる追加のプラスチックまたはガラス板なしに、上に規定された板ガラス構造から本質的になる。最も好ましくは、本発明による鏡は上に規定された板ガラス構造のみからなる。
【発明を実施するための最良の形態】
【００１５】
本発明の加熱可能な鏡の第一好適実施態様では、電導層は周辺雰囲気と直接接触している露出層である。
【００１６】
本発明の加熱可能な鏡の第二好適実施態様では、加熱可能な鏡は、標準光源Ｄ６５下に測定され、１０°の立体角内でかつ４ｍｍの鏡厚に対して観察したとき、８５〜９３％の光反射率（ｒｅｆｌｅｃｔｅｄ  ｌｉｇｈｔ  ｃｏｅｆｆｉｃｉｅｎｔ）を示す。
【００１７】
本発明の加熱可能な鏡の第三好適実施態様では、電導層は５００〜７５０℃の温度でガラス表面上に付着された熱分解層である。好ましくは、電導層は５７０〜６６０℃の温度で付着される。この形式の層はガラスを作る周知の方法であるいわゆる“フロートガラス”の錫浴上に溶融ガラスが浮く工程部分を出た熱いガラスリボン上に直接付着されることができる。有利には、熱分解層は化学蒸着（ＣＶＤ）層である。
【００１８】
一般的に、その熱分解層の本質はＦ及び／またはＳｂでドーピングされたＳｎＯ２から本質的になる。ＦをドーピングされたＳｎＯ２から本質的になる熱分解層は優れた結果を与える。その熱分解層の厚さは適当な表面抵抗率を生み出すために注意深く適応されなければならない。熱分解層の厚さは有利には２５０〜５００ｎｍであるべきである。約３００ｎｍの厚さが優れた結果を与える。
【００１９】
第四好適実施態様では、加熱可能な鏡は、標準光源Ｄ６５下に測定され、１０°の立体角内でかつ４ｍｍの鏡の厚さに対して観察したとき、光反射で次の色特性を示す：
・  ９１．０＜Ｌ＊＜９５．０
・  −２．５＜ａ＊＜−０．５
・    ４．０＜ｂ＊＜７．０
【００２０】
有利には、その第四実施態様の加熱可能な鏡は、標準光源Ｄ６５下の反射で測定され、１０°の立体角内でかつ４ｍｍの鏡の厚さに対し観察したとき、１〜７％の色純度Ｐを持つ。好ましくは、その色純度は５％を越えない。
【００２１】
第五好適実施態様では、加熱可能な鏡は非常に低い曇り度を持つ前面を持つ。その鏡では、透過光で測定した、電導層で被覆されたガラス板の曇り度は、観察者の目に到達する前に鏡表面上の如何なる入射光線も鏡の被覆ガラスを２度横切るという事実のため、鏡の拡散反射に著しい影響力を持つ。従って、鏡表面の拡散反射は一般的にその曇り度の尺度として取られる。０．１〜１．５％の拡散反射率Ｒｖｄが好ましい。最も好ましいのは０．１〜０．６％の拡散反射率Ｒｖｄを示す鏡である。その拡散反射率は白色積分球を備えた分光光度計により測定されるべきである。パーキンエルマー（登録商標）９００分光光度計は優れた結果を与える。曇り度が測定される鏡前面がその球表面内の小さな開口を閉じるように球上に接線的に当てられる。分光光度計のモノクロメーター装置により送出される単色光の入射光線が試料に向けてその表面に対して垂直から小さな角度で向けられる。垂直を過ぎた対向角度の方向に設けられた球の対向開口はどのような他の方向にも反射された全ての拡散光線の直接的な排出を可能にする。球表面上の他の場所に設けられた光捕捉セルは１０°の立体観察角度内の球により集計された全拡散単色光を測定する。そのとき拡散反射率Ｒｖｄは次のように可視スペクトル波長範囲にわたって全ての測定された全拡散単色光を積分することにより計算される：
2008531160.tif 000002
式中、
Ｒｖｄ（λ）はスペクトル全拡散光であり、
Ｖ（λ）は平均的な人間の目のスペクトル比視感度係数であり、そして
Ｄ６５（λ）は光源Ｄ６５の相対分光分布である。
【００２２】
第六好適実施態様では、加熱可能な鏡の電導層は２０〜４０ｎｍ、好ましくは２０．０〜３０．０ｎｍの全表面粗さを持つ。全表面粗さ（Ｒｔ）は、原子間力顕微鏡で測定された突起の最大高さ（Ｒｐｒｏｔ）とくぼみの最大深さ（Ｒｐｉｔ）の合計を意味する。この合計は二つの垂直方向ｉとｊによる表面の各点に対して個々の高さｈｉｊを生み出している。Ｒｔは次のように計算されることができる：
2008531160.tif 000003
式中：
2008531160.tif 000004
Ｎは測定の数である。
【００２３】
どのような方法も前記表面粗さを達成するために無関係に使用されることができる。良好な結果は適当な表面粗さの獲得までの一定時間の間、研摩剤で機械的に研磨された電導層で被覆されたフロートガラスにより得られる。
【００２４】
第七好適実施態様では、加熱可能な鏡の電導層は５〜５０Ω／□の表面電気抵抗率を持つ。好ましくは、電導層の表面電気抵抗率は５〜２０Ω／□であるべきである。最も好ましいのは１３〜１７Ω／□の表面電気抵抗率を持つ電導層である。
【００２５】
本発明の第八実施態様では、下塗り層は電導層とガラス表面との間に挿入されることができる。その挿入層は同様に熱分解被覆法によりガラス表面上に付着されることができる。
【００２６】
上述の全ての八つの実施態様は少なくともそれらのいずれかの二つの対により組合されることができる。全ての八つを一緒に組合せても、得られる鏡はなお実現可能である。
【００２７】
本発明の第二態様は電気的に加熱可能な層を露出された表面側上に持つ防曇鏡に関し、そこではこの層は鏡の露出された表面を周辺雰囲気温度の少なくとも２℃を越えるまで加熱するために適応されている。その目的はここでは、鏡表面を曇らせ、従ってその反射性を害する水の小さな滴の形成を防ぐか、または少なくとも有意に遅延するために鏡の露出された表面に暖かくて湿気のあるガス雰囲気が浸出するときはいつでもその露点をわずかに越える表面温度に上昇させることである。
【００２８】
かかる防曇鏡は、電気的に加熱可能な層の二つの対向する境界領域間に５〜６０Ｖの電圧の付与により実現される。好ましくは、その電圧は２０〜３０Ｖである。
【００２９】
有利には、鏡を過剰に加熱しないために、電気的に加熱可能な層は２５〜９０Ｗ／ｍ２の表面電力を散逸するように適応されている。付与電圧の調整、層の固有の表面抵抗率及び／または電導層の厚さは、６０℃、好ましくは５０℃の安全露出表面温度を越えないため及び鏡がその防曇性を保つ範囲に電力を保つために鏡の実際の寸法に注意深く調整させるべきである。
【００３０】
本発明による防曇鏡は暖かい水蒸気が発生しているときの浴室内で使用されるように適応されている。
【実施例】
【００３１】
本発明による鏡は発明を限定しようとする意図なしに、本発明を示す実施例により詳細に説明されるであろう。
【００３２】
実施例１：（参照例、本発明に従わない）
市販の銀鏡（４ｍｍ厚のクリアなガラス、６０〜１１０μｍ厚の銀被覆、合計５０μｍの鉛を含まないアルキド系塗料の２層、１８〜２３℃の温度）。次いで浴室雰囲気内の水蒸気の発生により湿気が増加された。１０分未満後に、幾らかの水が鏡表面上に凝縮し始め、鏡の正常な反射機能を妨げる霧層を形成した。
【００３３】
実施例２：（本発明に従う）
実施例１と同様の鏡の露出表面上に、０．６５％の拡散反射率及び１６Ω／□の表面電気抵抗率を与える非常に低い曇り度を示すＳｉＯｘ酸化物の下塗り層と略４００ｎｍの合計厚のＦをドーピングされたＳｎＯ２の被覆から作られた熱分解硬質層を被覆した。この層は前もって２４．６ｎｍの全表面粗さの獲得まで機械的な研磨を受けさせた。二つの電極が次いで互いから１．３７ｍの距離で硬質層上に置かれた（鏡“Ａ”）。第二の同一の被覆鏡（鏡“Ｂ”）は１．１８ｍの電極間の距離を除いて鏡Ａと同じ方法で調製された。
【００３４】
両方の鏡が次いで１８〜２３℃の浴室雰囲気内に置かれ、次いで水蒸気が９０％相対湿度に達するまで発生された。
【００３５】
それらの露出表面を加熱するために３０Ｗ／ｍ２の電力が鏡Ａの電極間で散逸され４０Ｗ／ｍ２が鏡Ｂの電極間で散逸された。
【００３６】
もし室内での湿気の発生のかなり前に永続的に電気加熱がスイッチオンされ、鏡が温度安定状態に達するのに十分な時間を持ったなら、加熱されたＡ鏡表面に凝縮は表れなかった。
【００３７】
もし鏡が表面温度の平衡に到達することを可能とする時間なしに湿気の発生直前に電気加熱がスイッチオンされたとしても、鏡Ｂの加熱表面上に再度、霧は表れなかった。
【００３８】
それらの実験のそれぞれの場合に、前面鏡面は、室温より少なくとも２℃高くかつ表面上に水が凝縮するのを防ぐのに十分なだけ高い温度、すなわち鏡表面温度で水の露点より高い温度に保たれた。
【００３９】
実施例３：（本発明に従う）
実施例２と同様の加熱可能な鏡が、この場合２５Ω／□であったその表面抵抗率と１．５ｍであったその電極間距離を除き、調製された。この鏡は次いで非常に高い湿気状態（１００％相対湿度）内に置かれた。鏡露出表面層を通して２５Ｗ／ｍ２の電力をスイッチオンすることにより、加熱されていない同じ厚さの非被覆参照鏡に比べて露発生は２０分を越えて遅延された。
【国際調査報告】
2008531160.tif 000005
2008531160.tif 000006